(57)【要約】【課題】無機粒子を増粘分散でき、かつ無機粒子と組み合わせた乾燥塗膜の耐湿性を向上できる組成物を提供することにある。【解決手段】ケイ素含有ビニル重合体粒子とカルボキシメチル基含有セルロースエーテル又はその塩とを組み合わせて、無機粒子を増粘分散させると、耐湿性を向上できる。前記ケイ素含有ビニル重合体粒子は、有機溶媒の存在下で溶液重合したアニオン性基を有するケイ素含有ビニル重合体に水を添加してエマルジョン化した粒子であってもよい。前記ケイ素含有ビニル重合体粒子は、さらにカチオン性基を有していてもよい。前記ケイ素含有ビニル重合体粒子の体積平均粒径（Ｄ５０）は１０〜２０００ｎｍ程度である。前記ケイ素含有ビニル重合体粒子は、カルボキシル基を有する（メタ）アクリル系単量体と、加水分解縮合性シリル基を有する（メタ）アクリル系単量体と、置換アミノ基を有する（メタ）アクリル系単量体と、アルキル基を有する（メタ）アクリル系単量体との共重合体で形成された粒子であってもよい。【選択図】なし【特許請求の範囲】
【請求項１】
無機粒子を増粘分散させるための組成物であって、ケイ素含有ビニル重合体粒子とカルボキシメチル基含有セルロースエーテル又はその塩とを含む組成物。
【請求項２】
ケイ素含有ビニル重合体粒子が、有機溶媒の存在下で溶液重合したアニオン性基を有するケイ素含有ビニル重合体に水を添加してエマルジョン化した粒子である請求項１記載の組成物。
【請求項３】
ケイ素含有ビニル重合体粒子が、さらにカチオン性基を有する請求項１又は２記載の組成物。
【請求項４】
ケイ素含有ビニル重合体粒子の体積平均粒径（Ｄ５０）が１０〜２０００ｎｍである請求項１〜３のいずれかに記載の組成物。
【請求項５】
界面活性剤を含まない請求項１〜４のいずれかに記載の組成物。
【請求項６】
ケイ素含有ビニル重合体粒子が、カルボキシル基を有する（メタ）アクリル系単量体と、加水分解縮合性シリル基を有する（メタ）アクリル系単量体と、置換アミノ基を有する（メタ）アクリル系単量体と、アルキル基を有する（メタ）アクリル系単量体との共重合体で形成された粒子である請求項１〜５のいずれかに記載の組成物。
【請求項７】
単量体全体に対して、カルボキシル基を有する（メタ）アクリル系単量体の割合が２〜１５重量％であり、加水分解縮合性シリル基を有する（メタ）アクリル系単量体の割合が１〜２０重量％であり、置換アミノ基を有する（メタ）アクリル系単量体の割合が０．１〜１０重量％である請求項６記載の組成物。
【請求項８】
ケイ素含有ビニル重合体粒子が、加水分解縮合性シリル基の縮合により架橋している請求項７記載の組成物。
【請求項９】
カルボキシメチル基含有セルロースエーテル又はその塩が、カルボキシメチルセルロース塩である請求項１〜８のいずれかに記載の組成物。
【請求項１０】
ケイ素含有ビニル重合体粒子とカルボキシメチル基含有セルロースエーテル又はその塩との重量割合が、前者／後者＝１００／１〜０．０５／１である請求項１〜９のいずれかに記載の組成物。
【請求項１１】
水を含む水性エマルジョンである請求項１〜１０のいずれかに記載の組成物。
【請求項１２】
請求項１〜１１のいずれかに記載の組成物と無機粒子を含むコーティング剤。
【請求項１３】
ケイ素含有ビニル重合体粒子の割合が、無機粒子１００重量部に対して１〜３０重量部である請求項１２記載のコーティング剤。
【請求項１４】
請求項１２又は１３記載のコーティング剤で形成された耐熱層とポリオレフィンで形成された多孔質層とを含む非水系二次電池用セパレータ。
【発明の詳細な説明】
【技術分野】
【０００１】
本発明は、無機粒子を増粘分散させるための組成物並びにこの組成物を含むコーティング剤及びこの組成物を用いて得られた耐熱層を備えた非水系二次電池用セパレータに関する。
【背景技術】
【０００２】
近年、リチウムイオン二次電池の用途は多様化しており、大きくは携帯電話機・スマートフォン・タブレット等の携帯機器用、電力貯蔵等の定置用、車載用、移動体用に分けられる。これらのうち、特に車載用については環境や資源問題についての懸念より、従来のガソリン車からハイブリッド車（ＨＥＶ）や電気自動車（ＥＶ）への切り替えが急がれているため、今後更に需要が伸びて行くと予想されている。しかし、車載用リチウムイオン二次電池では、携帯機器用リチウムイオン二次電池などの小型タイプに比べ、大容量で高エネルギー密度が要求される。そのため、電池内外での短絡や過充電等の原因で異常発熱した場合、想定以上の温度になる可能性があり、より一層の安全性が要求されている。
【０００３】
従来、リチウムイオン二次電池のセパレータとしては、ポリプロピレン（ＰＰ）やポリエチレン（ＰＥ）等のポリオレフィンで形成された微多孔質膜が主に使用されているが、ＰＰの融点は１５５℃程度であり、ＰＥの融点は１２５℃程度である。このように、従来のセパレータは、耐熱性の低いポリオレフィンで形成されているため、高温時には微細孔が閉塞してリチウムイオンの伝導を抑制することにより、電流を遮断する機能（シャットダウン機能）を付与させて安全性を担保している。
【０００４】
しかし、車載用や大型蓄電用などに搭載するリチウムイオン二次電池では、小型タイプに比べ、大容量・高エネルギー密度が要求されるため、異常発熱によりセル温度がポリオレフィン多孔質膜で形成されたセパレータのシャットダウン温度である１２５〜１５５℃を超える場合が想定される。電池のセル温度がセパレータのシャットダウン温度を超えると、セパレータが収縮、変形（メルトダウン）することにより、正極及び負極が直接接触して大きな発熱を引き起こし、熱暴走に繋がる可能性があった。そのため、セパレータの耐熱性を向上させ、電池温度の急激な上昇に伴うセパレータの溶融を防止する必要があり、従来から、セパレータの片面又は両面に耐熱層を積層する方法が試みられている。また、ポリオレフィンは他の樹脂や他の材料との接着性が低いため、ポリオレフィン多孔質膜と電極との接着性が十分ではなく、電池容量の低下やサイクル特性の低下を引き起こす虞があった。そこで、耐熱層として、セパレータの耐熱性の向上や電極とセパレータとの接着性の向上を目的に、バインダー（樹脂）及びフィラー（セラミックス）を含む多孔質層が汎用されている。さらに、耐熱層は、ペーストやコーティング剤をセパレータの表面に塗工して製造されている。コーティング剤としては、アラミド樹脂やフッ素樹脂などの疎水性バインダーを含む溶剤系コーティング剤が汎用されているが、取り扱い性に優れる点から、親水性バインダーを含む水系コーティング剤も提案されている。
【０００５】
特開２０１１−１７１２９０号公報（特許文献１）には、高出力用リチウムイオン電池などの蓄電デバイスに用いられるセパレータとして利用され、ポリオレフィン系多孔フィルムの少なくとも片面に無機粒子を含む粒子含有層が形成された多孔質フィルムが開示されている。この文献には、前記粒子含有層を形成するための塗剤には、ポリフッ化ビニリデン（ＰＶＤＦ）、セルロース及び／又はセルロース塩、アクリル系樹脂、エチレン−エチルアクリレート共重合体などのエチレン−アクリル酸共重合体などの増粘剤で粘度を調節できると記載され、セルロース及び／又はセルロース塩が好ましいと記載されている。実施例では、シリカ粒子などを含む塗液の増粘剤として、カルボキシメチルセルロース（ＣＭＣ）単独、又はＣＭＣとＰＶＤＦ／アクリル水分散体との組み合わせが使用されている。
【０００６】
このように、セラミックスなどの無機粒子をペースト化する際の増粘剤としては、一般的にＣＭＣが用いられている。しかし、ＣＭＣは吸湿性が高いため、得られた耐熱層の含水量が増加する。そのため、このセパレータを備えた非水系二次電池は、内部に多くの水分が持ち込まれ、電池容量が低下する。
【０００７】
特開２００８−２８７８８８号公報（特許文献２）には、少なくとも支持体の片面に、温度により親水性から疎水性に変化する高分子化合物を含む高分子エマルジョンと微粒子を含有する高分子コーティング組成物からなる塗工層が積層された非水電解液二次電池用セパレータが開示されている。この文献には、前記高分子化合物の主モノマーとして、Ｎ−アルキル又はＮ−アルキレン置換（メタ）アクリルアミド誘導体が記載され、副モノマーとしては、各種のエチレン性不飽和モノマーが記載され、これらのモノマーは界面活性剤を用いた乳化重合で重合されると記載されている。前記高分子エマルジョンは、反応性官能基を有し、この反応性官能基と反応させるための架橋剤も含む。また、成膜性を付与するために併用する樹脂として、カルボキシメチルセルロースなどの多数の樹脂が例示されている。実施例では、Ｎ−イソプロピルアクリルアミドを主モノマーとして、アクリル酸、ダイアセトンアクリルアミド、メタクリル酸メチル、アクリル酸ブチル、２−ヒドロキシメタクリル酸エチルを、アニオン性を有する反応性界面活性剤を用いて乳化重合して、数平均分子量１００ｎｍのエマルジョンを製造している。さらに、このエマルジョンをバインダーとして、架橋剤及びシリカ被覆酸化チタンヒドロゾルを含むコーティング組成物を多孔質ポリエチレンフィルム上に塗工してセパレータを作製している。
【０００８】
しかし、この文献には、ＣＭＣが任意に添加される樹脂の一例として例示されているだけであり、ＣＭＣとの組み合わせは具体的に開示されておらず、ＣＭＣの吸湿性に対する視点はない。さらに、特許文献２の高分子化合物をＣＭＣと組み合わせても、耐熱層の耐湿性を向上できない上に、アルミナ粒子に適用すると凝集する。
【０００９】
特開２０１２−２３３１９９号公報（特許文献３）には、リチウムイオン電池などのセパレータとして適用できる多孔性膜として、ポリエチレン多孔性膜の一面又は両面に、水溶性高分子０．１〜３０重量％と、乳化重合法又は懸濁重合法により製造された非水溶性の粒子状高分子１〜４０重量％と、無機充填材１〜５０重量％と、水２０〜７０重量％からなるセラミックスラリーが塗布された多孔成膜が開示されている。この文献の実施例では、アルミナとアクリル−アクリロニトリル共重合エマルジョンラテックスとＣＭＣとを含む水分散セラミックスラリーが調製されている。
【００１０】
しかし、この文献にも、ＣＭＣの耐湿性の改善については記載されておらず、実施例で使用されている非水溶性の粒状高分子では、耐湿性を向上できない。
【先行技術文献】
【特許文献】
【００１１】
【特許文献１】特開２０１１−１７１２９０号公報（請求項１、段落［０００１］［００４４］［００４５］、実施例）
【特許文献２】特開２００８−２８７８８８号公報（特許請求の範囲、段落［００１０］［００１１］［００１９］［００２０］［００５４］、実施例）
【特許文献３】特開２０１２−２３３１９９号公報（特許請求の範囲、段落［０１４５］、実施例）
【発明の概要】
【発明が解決しようとする課題】
【００１２】
従って、本発明の目的は、無機粒子を増粘分散でき、かつ無機粒子と組み合わせた乾燥塗膜の耐湿性を向上できる組成物並びにこの組成物を含むコーティング剤及びこの組成物を用いて得られた耐熱層を備えた非水系二次電池用セパレータを提供することにある。
【００１３】
本発明の他の目的は、無機粒子を増粘分散でき、かつ塗工性を向上できる組成物並びにこの組成物を含むコーティング剤及びこの組成物を用いて得られた耐熱層を備えた非水系二次電池用セパレータを提供することにある。
【００１４】
本発明のさらに他の目的は、長期間に亘り粘度の上昇を抑制できる安定性の高い水性エマルジョンを調製できる組成物並びにこの組成物を含むコーティング剤及びこの組成物を用いて得られた耐熱層を備えた非水系二次電池用セパレータを提供することにある。
【００１５】
本発明の別の目的は、水性コーティング剤を用いても、電池本体内部への水分の持込量を低減できる非水系二次電池用セパレータを提供することにある。
【課題を解決するための手段】
【００１６】
本発明者らは、前記課題を達成するため、ケイ素含有ビニル重合体粒子とカルボキシメチル基含有セルロースエーテル又はその塩とを組み合わせることにより、無機粒子を増粘分散でき、かつ無機粒子と組み合わせた乾燥塗膜の耐湿性を向上できることを見出し、本発明を完成した。
【００１７】
すなわち、本発明の組成物は、無機粒子を増粘分散させるための組成物であって、ケイ素含有ビニル重合体粒子とカルボキシメチル基含有セルロースエーテル又はその塩とを含む。前記ケイ素含有ビニル重合体粒子は、有機溶媒の存在下で溶液重合したアニオン性基を有するケイ素含有ビニル重合体に水を添加してエマルジョン化した粒子であってもよい。前記ケイ素含有ビニル重合体粒子は、さらにカチオン性基を有していてもよい。前記ケイ素含有ビニル重合体粒子の体積平均粒径（Ｄ５０）は１０〜２０００ｎｍ程度である。本発明の組成物は、界面活性剤を含まないのが好ましい。前記ケイ素含有ビニル重合体粒子は、カルボキシル基を有する（メタ）アクリル系単量体と、加水分解縮合性シリル基を有する（メタ）アクリル系単量体と、置換アミノ基を有する（メタ）アクリル系単量体と、アルキル基を有する（メタ）アクリル系単量体（アルキル（メタ）アクリレート）との共重合体で形成された粒子であってもよい。その場合、単量体全体に対して、カルボキシル基を有する（メタ）アクリル系単量体の割合は２〜１５重量％程度であり、加水分解縮合性シリル基を有する（メタ）アクリル系単量体の割合は１〜２０重量％程度であり、置換アミノ基を有する（メタ）アクリル系単量体の割合は０．１〜１０重量％程度である。前記ケイ素含有ビニル重合体粒子は、加水分解縮合性シリル基の縮合により架橋していてもよい。前記カルボキシメチル基含有セルロースエーテル又はその塩は、カルボキシメチルセルロース塩であってもよい。前記ケイ素含有ビニル重合体粒子と前記カルボキシメチル基含有セルロースエーテル又はその塩との重量割合は、前者／後者＝１００／１〜０．０５／１程度である。本発明の組成物は、水を含む水性エマルジョンであってもよい。
【００１８】
本発明には、前記組成物と無機粒子を含むコーティング剤も含まれる。このコーティング剤において、ケイ素含有ビニル重合体粒子の割合は、無機粒子１００重量部に対して１〜３０重量部程度である。
【００１９】
本発明には、前記コーティング剤で形成された耐熱層とポリオレフィンで形成された多孔質層とを含む非水系二次電池用セパレータも含まれる。
【発明の効果】
【００２０】
本発明では、ケイ素含有ビニル重合体粒子とカルボキシメチル基含有セルロースエーテル又はその塩とを組み合わせているため、無機粒子を増粘分散でき、かつ無機粒子と組み合わせた乾燥塗膜の耐湿性を向上できる。そのため、この組成物で非水二次電池用セパレータを形成すると、水性コーティング剤を用いても、電池本体内部への水分の持込量を低減できる。また、前記ケイ素含有ビニル重合体粒子を、有機溶媒の存在下で溶液重合した後、水を添加して水性エマルジョン化する転相法により調製することにより、塗工性も向上でき、均一な塗膜を形成できる。さらに、前記ケイ素含有ビニル重合体粒子にカチオン性基を導入することにより、長期間に亘り粘度の上昇を抑制できる安定性（経時安定性）の高い水性エマルジョンを調製できる。
【発明を実施するための形態】
【００２１】
［ケイ素含有ビニル重合体粒子］
ケイ素含有ビニル重合体粒子を構成するケイ素含有ビニル重合体は、ビニル単位とケイ素原子とを有していればよいが、通常、ケイ素含有ビニル単量体を重合成分として含む。
【００２２】
（加水分解縮合性ビニル単量体）
ケイ素含有ビニル単量体は、（ポリ）オルガノシロキサン単位を有するビニル単量体などであってもよいが、水性エマルジョンであっても、無機粒子と組み合わせた乾燥塗膜の耐湿性を向上できる点から、加水分解縮合性シリル基を有するビニル単量体（加水分解縮合性ビニル単量体）が好ましい。
【００２３】
加水分解縮合性ビニル単量体としては、例えば、（メタ）アクリル酸３−（ヒドロキシジメチルシリル）プロピルなどの（メタ）アクリル酸ヒドロキシジＣ１−４アルキルシリルＣ２−４アルキル；（メタ）アクリル酸２−（トリメトキシシリル）エチル［２−（メタ）アクリロイルオキシエチルトリメトキシシラン］、（メタ）アクリル酸３−（トリメトキシシリル）プロピル、（メタ）アクリル酸４−（トリメトキシシリル）ブチル、（メタ）アクリル酸２−（トリエトキシシリル）エチル、（メタ）アクリル酸３−（トリエトキシシリル）プロピル、（メタ）アクリル酸４−（トリエトキシシリル）ブチルなどの（メタ）アクリル酸トリＣ１−４アルコキシシリルＣ２−４アルキル；（メタ）アクリル酸２−（ジメトキシメチル）エチル、（メタ）アクリル酸３−（ジメトキシメチル）プロピルなどの（メタ）アクリル酸（ジＣ１−４アルコキシＣ１−４アルキル）Ｃ２−４アルキル；（メタ）アクリル酸３−（ジメトキシフェニルシリル）プロピルなどの（メタ）アクリル酸（ジＣ１−４アルコキシアリール）Ｃ２−４アルキル；（メタ）アクリル酸３−（メトキシジメチル）プロピルなどの（メタ）アクリル酸Ｃ１−４アルコキシジＣ１−４アルキル）Ｃ２−４アルキル；（メタ）アクリル酸３−（メトキシジフェニルシリル）プロピルなどの（メタ）アクリル酸（Ｃ１−４アルコキシジアリール）Ｃ２−４アルキル；（メタ）アクリル酸３−（メトキシメチルフェニル）プロピルなどの（メタ）アクリル酸などの（メタ）アクリル酸（Ｃ１−４アルコキシＣ１−４アルキルアリール）Ｃ２−４アルキル；（メタ）アクリル酸２−ヒドロキシ−３−［３−（トリメトキシシリル）プロポキシ］プロピルなどの（メタ）アクリル酸ヒドロキシ（トリＣ１−４アルコキシシリルＣ２−４アルコキシ）Ｃ３−６アルキル；（メタ）アクリル酸３−（トリクロロシリル）プロピルなどの（メタ）アクリル酸（トリハロシリル）Ｃ２−４アルキル；（メタ）アクリル酸３−（ジクロロメチル）プロピルなどの（メタ）アクリル酸（ジハロＣ１−４アルキルシリル）Ｃ２−４アルキル；（メタ）アクリル酸３−（ジクロロフェニルシリル）プロピルなどの（メタ）アクリル酸（ジハロアリールシリル）Ｃ２−４アルキル；（メタ）アクリル酸３−（クロロジメチルシリル）プロピルなどの（メタ）アクリル酸；（ハロジＣ１−４アルキルシリル）Ｃ２−４アルキル；ビニルトリメトキシシラン、ビニルトリエトキシシランなどのビニルシラン化合物などが挙げられる。
【００２４】
これらの加水分解縮合性ビニル単量体は、単独で又は二種以上組み合わせて使用できる。これらのうち、加水分解縮合性（メタ）アクリル系単量体が汎用され、前記耐湿性の向上効果などに優れる点から、（メタ）アクリル酸３−（トリメトキシシリル）プロピルなどの（メタ）アクリル酸トリＣ１−３アルコキシシリルＣ３−４アルキルが好ましい。
【００２５】
（アニオン性ビニル単量体）
ケイ素含有ビニル重合体粒子は、転相法によりケイ素含有ビニル重合体粒子を含む水性エマルジョンを調製できる点から、ケイ素原子に加えて、さらにアニオン性基を含むのが好ましい。アニオン性基の導入方法は、特に限定されないが、ケイ素含有ビニル重合体が、前記ケイ素含有ビニル単量体に加えて、アニオン性基を有するビニル単量体（アニオン性ビニル単量体）を重合成分として含むのが好ましい。
【００２６】
アニオン性ビニル単量体としては、カルボキシル基、スルホン酸基（スルホ基）、リン酸基などのアニオン性基を有するビニル単量体、例えば、（メタ）アクリル酸やエチルアクリル酸などのＣ１−３アルキル基を有するアクリル酸、（メタ）アクリル酸カルボキシメチルなどの（メタ）アクリル酸カルボキシＣ１−３アルキル；（メタ）アクリル酸スルホンエチル、（メタ）アクリル酸スルホン酸プロピルなどの（メタ）アクリルスルホン酸Ｃ１−４アルキル；クロトン酸、ソルビン酸、マレイン酸、イタコン酸などのビニルカルボン酸；ビニルスルホン酸、アリルスルホン酸、ビニルトルエンスルホン酸、スチレンスルホンなどのビニルスルホン酸類；２−アクリルアミド−２−メチルプロパンスルホン酸などの（メタ）アクリルアミドスルホン酸などが挙げられる。
【００２７】
これらのアニオン性ビニル単量体は、単独で又は二種以上組み合わせて使用できる。これらのアニオン性ビニル単量体のうち、転相法でケイ素含有ビニル重合体を製造する場合、安定して水性エマルジョンを形成できる点から、カルボキシル基を有するビニル単量体が好ましく、カルボキシル基を有する（メタ）アクリル系単量体、特に（メタ）アクリル酸が汎用される。
【００２８】
（カチオン性ビニル単量体）
ケイ素含有ビニル重合体粒子は、長期間に亘り粘度の上昇を抑制できる安定性の高い水性エマルジョンを調製できる点から、ケイ素原子及びアニオン性基に加えて、さらにカチオン性基を含むのが好ましい。カチオン性基の導入方法は、特に限定されないが、ケイ素含有アビニル重合体が、前記ケイ素含有ビニル単量体及びアニオン性ビニル単量体に加えて、カチオン性基を有するビニル単量体（カチオン性ビニル単量体）を重合成分として含むのが好ましい。
【００２９】
カチオン性ビニル単量体としては、置換アミノ基（３級アミノ基）、イミノ基、第４級アンモニウム塩基などのカチオン性基を有するビニル単量体、例えば、２−ジメチルアミノエチル（メタ）アクリレート、２−ジエチルアミノエチル（メタ）アクリレート、２−ジｔ−ブチルアミノエチル（メタ）アクリレート３−ジメチルアミノプロピル（メタ）アクリレート、３−ジエチルアミノプロピル（メタ）アクリレート、３−ジｔ−ブチルアミノプロピル（メタ）アクリレートなどのジＣ１−４アルキルアミノＣ２−４アルキル（メタ）アクリレート；（メタ）アクリロイルオキシエチルトリメチルアンモニウムクロライド、（メタ）アクリロイルオキシエチルトリメチルアンモニウムメトサルフェートなどの（メタ）アクリロイルオキシＣ２−４アルキルＣ１−３アルキルアンモニウム塩などが挙げられる。
【００３０】
これらのカチオン性ビニル単量体は、単独で又は二種以上組み合わせて使用できる。これらのカチオン性ビニル単量体のうち、前記安定性の向上効果が大きい点から、置換アミノ基を有する（メタ）アクリル系単量体が好ましく、２−ジメチルアミノエチル（メタ）アクリレートなどのジＣ２−４アルキルアミノＣ２−３アルキル（メタ）アクリレートが特に好ましい。
【００３１】
（他のビニル単量体）
ケイ素含有ビニル重合体粒子は、無機粒子と組み合わせた乾燥塗膜の機械的特性を向上できる点から、前記単量体に加えて、他のビニル単量体を重合成分として含むのが好ましい。
【００３２】
他のビニル単量体としては、例えば、メチル（メタ）アクリレート、エチル（メタ）アクリレート、プロピル（メタ）アクリレート、イソプロピル（メタ）アクリレート、ｎ−ブチル（メタ）アクリレート、イソブチル（メタ）アクリレート、ｔ−ブチル（メタ）アクリレート、ヘキシル（メタ）アクリレート、オクチル（メタ）アクリレート、２−エチルヘキシルアクリレートなどのＣ１−１０アルキル（メタ）アクリレート；フェニル（メタ）アクリレートなどのアリール（メタ）アクリレート；ベンジル（メタ）アクリレートなどのアラルキル（メタ）アクリレート；２−ヒドロキシエチル（メタ）アクリレート、３−ヒドロキシプロピル（メタ）アクリレートなどのヒドロキシＣ２−６アルキル（メタ）アクリレート；グリシジル（メタ）アクリレート；エチレン、プロピレンなどのα−Ｃ２−１０オレフィン；スチレンなどの芳香族ビニル；（メタ）アクリロニトリルなどの（メタ）アクリロニトリル類；（メタ）アクリルアミドなどの（メタ）アクリルアミド類；酢酸ビニルなどのビニルエステル類などが挙げられる。
【００３３】
これら他のビニル単量体は、単独で又は二種以上組み合わせて使用できる。これらのうち、前記乾燥塗膜の機械的特性をバランス良く向上できる点から、メチル（メタ）アクリレートやブチル（メタ）アクリレートなどのＣ１−１０アルキル（メタ）アクリレートが好ましく、メチル（メタ）アクリレートなどのＣ１−２アルキル（メタ）アクリレート（特にメチルメタクリレートなどのＣ１−２アルキルメタクリレート）と、ブチル（メタ）アクリレートなどのＣ３−１０アルキル（メタ）アクリレート（特にｎ−ブチルアクリレートなどのＣ３−６アルキルアクリレート）との組み合わせが特に好ましい。
【００３４】
Ｃ１−２アルキル（メタ）アクリレートとＣ３−１０アルキル（メタ）アクリレートとの重量割合は、前者／後者＝１０／１〜１／１０、好ましくは５／１〜１／５、さらに好ましくは２／１〜１／２（特に１．５／１〜１／１）程度である。
【００３５】
（ケイ素含有ビニル重合体）
ケイ素含有ビニル重合体において、加水分解縮合性ビニル単量体［特に加水分解縮合性シリル基を有する（メタ）アクリル系単量体］の割合は、単量体全体に対して１重量％以上であり、例えば１〜２０重量％、好ましくは２〜１５重量％、さらに好ましくは３〜１０重量％程度である。加水分解縮合性ビニル単量体の割合が少なすぎると、無機粒子と組み合わせた乾燥塗膜の耐湿性が低下する虞がある。
【００３６】
アニオン性ビニル単量体［特にカルボキシル基を有する（メタ）アクリル系単量体］の割合は、単量体全体に対して、例えば２〜１５重量％、好ましくは３〜１２重量％、さらに好ましくは４〜８重量％程度である。アニオン性ビニル単量体の割合が少なすぎると、転相法でケイ素含有ビニル重合体を製造する場合、転相が困難となり、有機溶媒を除去したのちのエマルジョン中に一部樹脂の塊が生じる虞があり、多すぎると、転相後のエマルジョンが不安定となる虞があり、例えば、暫く放置するとゼリー状に固まる虞がある。
【００３７】
カチオン性ビニル単量体［特に置換アミノ基を有する（メタ）アクリル系単量体］の割合は、単量体全体に対して１０重量％以下であり、例えば０．１〜１０重量％、好ましくは０．３〜５重量％、さらに好ましくは０．５〜３重量％程度である。カチオン性ビニル単量体の割合が少なすぎると、水性エマルジョンを調製した場合、経時安定性が低下する虞があり、多すぎると、無機粒子と組み合わせた乾燥塗膜の耐湿性が低下する虞がある。
【００３８】
ケイ素含有ビニル重合体がアニオン性基を含む場合、ケイ素含有ビニル重合体は、塩の形態であってもよい。塩は、通常、無機塩基との塩である。無機塩基としては、例えば、アンモニウム塩；カリウム塩、ナトリウム塩などのアルカリ金属塩；カルシウム塩、マグネシウム塩などのアルカリ土類金属塩；銀塩、銅塩などの遷移金属塩などが挙げられる。これらの塩のうち、アンモニウム塩の他、一価金属塩（ナトリウムなどのアルカリ金属塩など）などが好ましい。
【００３９】
ケイ素含有ビニル重合体の重量平均分子量は、ゲルパーミエーションクロマトグラフィ（ＧＰＣ）において、ポリスチレン換算で、例えば１０００〜２０００００、好ましくは５０００〜１０００００、さらに好ましくは１００００〜５００００程度である。
【００４０】
（ケイ素含有ビニル重合体粒子の特性及び製造方法）
ケイ素含有ビニル重合体粒子の形状は、特に限定されず、無定形状、繊維状、楕円体状、球状、平板状、粉粒状などであってもよく、通常、球状である。
【００４１】
ケイ素含有ビニル重合体粒子の体積平均粒径（Ｄ５０）は１０〜２０００ｎｍ（例えば１０〜１０００ｎｍ）程度の範囲から選択でき、塗工性を向上できる点から、例えば２０〜５００ｎｍ、好ましくは３０〜２００ｎｍ、さらに好ましくは３０〜１５０ｎｍ（特に５０〜１００ｎｍ）程度である。平均粒径が小さすぎると、製造が困難となる虞があり、大きすぎると、塗工性が低下する虞がある。
【００４２】
なお、本発明では、体積平均粒径は、動的光散乱式粒度分析計により測定でき、その５０％累積粒径を平均粒径とする。詳細には、後述する実施例に記載の方法で測定できる。
【００４３】
ケイ素含有ビニル重合体粒子は、乾燥塗膜の機械的特性などの点から、加水分解縮合性シリル基の縮合により架橋しているのが好ましい。ケイ素含有ビニル重合体粒子のゲル分率は９５％以上であってもよく、好ましくは９８％以上、さらに好ましくは９９％以上である。本発明では、ゲル分率は後述する実施例に記載の方法で測定できる。
【００４４】
ケイ素含有ビニル重合体粒子の製造方法は、特に限定されないが、耐湿性に優れた乾燥塗膜を形成でき、かつ取り扱い性に優れた水性エマルジョンを調製できる点から、有機溶媒の存在下で溶液重合したアニオン性基を有するケイ素含有ビニル重合体に水を添加してエマルジョン化する転相法が好ましい。転相法としては、慣用の製造方法を利用できる。
【００４５】
例えば、前記ビニル単量体を混合し、有機溶媒の存在下、共重合させ、得られた重合体を、アルカリ（例えば、トリエチルアミンなどのアルキルアミン、モルホリンなどの環状アミン、トリエタノールアミンなどのアルカノールアミン、ピリジン、アンモニアなど）や酸［例えば、無機酸（例えば、塩酸、硫酸など）、有機酸（例えば、酢酸、プロピオン酸などのカルボン酸、スルホン酸など）など］を用いて溶解又は分散させる。なお、重合操作は、バッチ式、連続式であってもよい。
【００４６】
溶液重合で用いる有機溶媒としては、例えば、アルコール（例えば、エタノール、イソプロパノール、ｎ−ブタノールなどの低級アルコールなど）、芳香族炭化水素（例えば、ベンゼン、トルエン、キシレンなど）、脂肪族炭化水素（例えば、ペンタン、ヘキサン、ヘプタンなど）、脂環族炭化水素（例えば、シクロヘキサンなど）、エステル類（例えば、酢酸エチル、酢酸ｎ−ブチルなど）、ケトン（例えば、アセトン、メチルエチルケトンなど）、エーテル類（例えば、ジエチルエーテル、ジオキサン、テトラヒドロフランなど）などが挙げられる。これら有機溶媒は、単独で又は二種以上組み合わせて使用できる。これらのうち、イソプロパノールなどのアルコール、トルエンなどの芳香族炭化水素、メチルエチルケトンなどのケトンなどが汎用される。
【００４７】
有機溶媒の割合は、特に制限されず、ビニル単量体の総量に対して、例えば０．１〜５重量倍（特に０．５〜２重量倍）程度である。
【００４８】
溶液重合では、電子線や紫外線などの活性エネルギー線の照射により重合を開始してもよく、重合開始剤を用いて重合を開始してもよい。重合開始剤としては、例えば、アゾ化合物［例えば、アゾビスイソブチロニトリル、２，２−アゾビス（２，４−ジメチルバレロニトリル）、アゾビスシアノ吉草酸、２，２−アゾビス（２−アミジノプロパン）ハイドロクロライド、２，２−アゾビス（２−アミジノプロパン）アセテートなど］、無機過酸化物（例えば、過硫酸カリウム、過硫酸ナトリウム、過硫酸アンモニウムなどの過硫酸塩、過酸化水素）、有機過酸化物［例えば、過酸化ベンゾイル、ジ−ｔ−ブチルパーオキサイド、クメンヒドロパーオキサイド、ジ（２−エトキシエチル）パーオキシジカーボネート］及びレドックス触媒［例えば、亜硫酸塩もしくは重亜硫酸（例えば、アルカリ金属塩、アンモニウム塩など）、Ｌ−アスコルビン酸、エリソルビン酸などの還元剤と、過硫酸塩（例えば、アルカリ金属塩、アンモニウム塩など）、過酸化物などの酸化剤との組合わせからなる触媒系］などが例示できる。これらの重合開始剤は、単独で又は２種以上組合わせて使用できる。
【００４９】
重合開始剤の割合は、ビニル単量体の総量に対して、例えば０．００１〜２０重量％、好ましくは０．０１〜１０重量％、さらに好ましくは０．１〜１０重量％程度である。
【００５０】
さらに、溶液重合では、重合体の分子量を調整するために、連鎖移動剤、例えば、カテコールなどのアルコール類、チオール類、メルカプタン類（例えば、ｎ−ラウリルメルカプタン、ｎ−ドデシルメルカプタン、ｔ−ドデシルメルカプタン、３−メルカプトプロピルトリメトキシシラン、３−メルカプトプロピルメチルジメトキシシランなど）などを用いてもよい。
【００５１】
溶液重合における反応温度は、例えば５０〜１５０℃、好ましくは７０〜１３０℃程度である。また、反応時間は、例えば１〜１０時間、好ましくは２〜７時間程度である。なお、重合の終点は、赤外吸収スペクトルにおける二重結合の吸収（１６４８ｃｍ−１）の消滅やガスクロマトグラフィーを用いて、未反応の単量体の減少などにより確認できる。
【００５２】
得られた重合体がイオン性基としてアニオン性基を支配的に有する場合、塩基を添加することにより親水性を向上でき、重合体を容易に水にエマルジョン化できる。塩基としては、例えば、有機塩基（例えば、トリエチルアミンなどのアルキルアミン、モルホリンなどの環状アミン、トリエタノールアミンなどのアルカノールアミン、ピリジンなど）、無機塩基（例えば、アンモニア、アルカリ金属水酸化物など）などが挙げられる。塩基の割合は、アニオン性基に対して０．３〜１．５倍モル程度である。
【００５３】
得られた重合体がイオン性基としてカチオン性基を支配的に有する場合、酸を添加することにより親水性を向上でき、重合体を容易に水にエマルジョン化できる。酸としては、例えば、無機酸（例えば、塩酸、リン酸、硫酸、硝酸など）、有機酸［例えば、蟻酸、酢酸、プロピオン酸などの飽和脂肪族モノカルボン酸；シュウ酸、アジピン酸などの飽和脂肪族ポリカルボン酸；（メタ）アクリル酸などの不飽和脂肪族モノカルボン酸；マレイン酸、イタコン酸などの不飽和脂肪族ポリカルボン酸；乳酸、クエン酸などの脂肪族オキシカルボン酸など］などが例示できる。酸の割合は、例えば、カチオン性基に対して０．３〜１．５倍モル程度であってもよい。
【００５４】
溶液重合により得られた重合体のエマルジョン化（乳化）は、有機溶剤の存在下又は非存在下で行うことができる。有機溶剤の存在下、重合体を溶解又は乳化分散する場合、有機溶剤としては、水溶性の有機溶媒（例えば、イソプロパノールなどのアルコールなど）を用いる場合が多い。有機溶媒の存在下、重合体を乳化した場合、乳化後、有機溶媒を蒸発などにより除去してもよく、エマルジョンは有機溶媒を含有してもよい。なお、重合体を乳化する前に有機溶剤を除去する場合、低沸点の有機溶剤（例えば、メチルエチルケトンなどのケトン）を用いる場合が多い。
【００５５】
溶液重合により得られた重合体を、有機溶媒の存在下、乳化する場合、重合体を含む有機溶液に添加剤（例えば、乳化剤、ｐＨ調整剤、酸など）を添加した後、水を添加して乳化できる。この場合、水は、滴下などにより徐々に添加するのが好ましい。乳化するときの温度は、低温の方が好ましく、例えば７０℃以下（例えば５〜７０℃）、好ましくは５０℃以下（例えば１０〜５０℃）程度である。
【００５６】
水を添加して乳化（転相）した後、温度８０℃以下（例えば５〜８０℃程度）、常圧又は減圧下（例えば０．０００１〜１気圧程度）の条件で有機溶媒を除去してもよい。
【００５７】
［カルボキシメチル基含有セルロースエーテル又はその塩］
カルボキシメチル基含有セルロースエーテルとしては、例えば、カルボキシメチルセルロース（ＣＭＣ）、アルキルカルボキシメチルセルロース（メチルカルボキシメチルセルロースなど）、ヒドロキシアルキルカルボキシメチルセルロース（ヒドロキシエチルカルボキシメチルセルロース、ヒドロキシプロピルカルボキシメチルセルロースなど）などが挙げられる。これらのカルボキシメチル基含有セルロースエーテルは、単独で又は二種以上組み合わせて使用できる。
【００５８】
これらのカルボキシメチル基含有セルロースエーテルのうち、カルボキシメチルセルロース（ＣＭＣ）が好ましい。
【００５９】
ＣＭＣの平均エーテル化度（カルボキシメチル基の平均エーテル化度）（又は平均置換度ＤＳ）は、適度な水溶性及び水中での粘性を発現でき、組成物の塗工性が向上する範囲であればよく、０．１〜３程度の範囲から選択でき、好ましくは０．２〜２、さらに好ましくは０．５〜１．２程度である。
【００６０】
なお、「平均置換度」とは、セルロースを構成するグルコース単位の２，３及び６位のヒドロキシル基に対する置換度（置換割合、特に、塩を形成していてもよいカルボキシメチル基の置換度）の平均であり、最大値は３である。
【００６１】
カルボキシメチル基含有セルロースエーテル（特にＣＭＣ）は、塩を形成していてもよい。塩としては、例えば、アルカリ金属塩（リチウム塩、ナトリウム塩、カリウム塩、ルビジウム塩、セシウム塩など）などの一価金属塩、アルカリ土類金属塩（カルシウム塩、マグネシウム塩など）などの二価金属塩、第四級アンモニウム塩、アミン塩、置換アミン塩又はこれらの複塩などが挙げられる。ＣＭＣの場合、ナトリウム塩などのアルカリ金属塩、アンモニウム塩が好ましい。
【００６２】
本発明では、水溶性などの点からは、カルボキシメチル基含有セルロースエーテル（特にＣＭＣ）は塩の形態であるのが好ましいが、溶解性を制御する点から、部分又は完全酸型ＣＭＣであってもよい。酸型ＣＭＣにおいて、遊離のカルボキシル基（ＣＭＣの遊離のカルボキシル基）をＡモル、塩を形成したカルボキシル基（ＣＭＣの塩を形成したカルボキシル基）をＢモルとするとき、［Ａ／（Ａ＋Ｂ）］×１００（％）で表される酸型化率は、例えば、０．０１〜１００％の範囲から選択でき、例えば、３０％以下（例えば、０．０１〜３０％）、好ましくは０．１〜２０％、さらに好ましくは１〜１０％程度であってもよい。
【００６３】
なお、ＣＭＣの酸型化率は、酸又はアルカリ滴定、電導度測定、赤外線吸収スペクトル、核磁気共鳴スペクトルなどの慣用の方法を利用して測定できる。
【００６４】
カルボキシメチル基含有セルロースエーテル（特にＣＭＣ）又はその塩の粘度は、水不溶性無機粒子が適度に分散したペーストを調製でき、均一な膜を形成できる範囲で選択でき、例えば、１重量％水溶液の粘度（２５℃、ブルックフィールド粘度計ＬＶＤＶII＋、ローターＮｏ．４、３０ｒｐｍ）が３００〜２００００ｍＰａ・ｓ、好ましくは４００〜１００００ｍＰａ・ｓ、さらに好ましくは５００〜５０００ｍＰａ・ｓ程度である。
【００６５】
カルボキシメチル基含有セルロースエーテル（特にＣＭＣ）又はその塩の平均重合度（粘度平均重合度）は、特に制限されないが、例えば１０〜１０００、好ましくは５０〜９００、さらに好ましくは１００〜８００程度である。
【００６６】
カルボキシメチル基含有セルロースエーテル（特にＣＭＣ）の１重量％水溶液のｐＨは、例えば４〜９、好ましくは５〜８、さらに好ましくは５．５〜７．７（特に６〜７．５）程度である。
【００６７】
カルボキシメチル基含有セルロースエーテル又はその塩の形状は、特に限定されず、無定形状、繊維状、楕円体状、球状、平板状、粉粒状などであってもよく、通常、無定形状、粉粒状などである。水への分散性、無機粒子との接触性などの点から、等方形状が好ましく、長径と短径との比（アスペクト比）は、例えば、１０以下（例えば、１〜１０）、好ましくは１〜５、さらに好ましくは１〜３（特に１〜２）程度である。
【００６８】
カルボキシメチル基含有セルロースエーテル（特にＣＭＣ）又はその塩の体積平均粒径（Ｄ５０）は、例えば１〜１００μｍ、好ましくは５〜５０μｍ、さらに好ましくは１０〜４０μｍ（特に１５〜３０μｍ）程度である。さらに、粒子径の変動係数（［粒子径の標準偏差／平均粒子径］×１００）は、例えば、１００以下（例えば、１〜１００程度）、好ましくは３〜８０、さらに好ましくは５〜６０（特に１０〜５０程度）である。
【００６９】
粒度の調整方法としては、塊状物に対して、慣用の粉砕機、例えば、サンプルミル、ハンマーミル、ターボミル、アトマイザー、カッターミル、ビーズミル、ボールミル、ロールミル、ジェットミルなどを使用して粉砕してもよい。さらに、粉砕後、必要に応じて、分級してもよい。
【００７０】
［無機粒子を増粘分散させるための組成物］
本発明の組成物において、ケイ素含有ビニル重合体粒子とカルボキシメチル基含有セルロースエーテル又はその塩との重量割合は、前者／後者＝１００／１〜０．０５／１程度の範囲から選択でき、例えば５０／１〜０．１／１、好ましくは２０／１〜０．５／１、さらに好ましくは１５／１〜１／１（特に１０／１〜１．５／１）程度である。ケイ素含有ビニル重合体粒子の割合が少なすぎると、無機粒子と組み合わせた乾燥塗膜の耐湿性が低下し易く、多すぎると、増粘分散性が低下する虞がある。
【００７１】
本発明の組成物は、ケイ素含有ビニル重合体粒子とカルボキシメチル基含有セルロースエーテル又はその塩とを含んでいればよいが、取り扱い性などに優れる点から、水系組成物であるのが好ましく、水性エマルジョンであるのが特に好ましい。水性エマルジョンの溶媒としては、水を含むのが好ましく、水に加えて、水性溶媒（メタノール、エタノール、イソプロパノールなどの低級アルコール、アセトンなどのケトン類など）を含んでいてもよいが、通常、水単独である。水性エマルジョンにおいて、ケイ素含有ビニル重合体粒子とカルボキシメチル基含有セルロースエーテル又はその塩との割合は、エマルジョン全体に対して、例えば１〜７０重量％、好ましくは５〜６５重量％、さらに好ましくは１０〜５５重量％（特に２０〜５０重量％）程度であり、また４５〜７０重量％（特に５０〜７０重量％）程度の高濃度のエマルジョンも調製できる。
【００７２】
本発明の組成物は、さらに他の樹脂成分（例えば、スチレンブタジエンゴムなどのゴム又はエラストマー成分など）を含んでいてもよい。他の樹脂成分の割合は、組成物全体に対して５０重量％以下であってもよく、例えば１〜５０重量％、好ましくは３〜４０重量％程度である。
【００７３】
本発明の組成物は、さらに慣用の添加剤、例えば、充填剤、滑剤、分散剤、帯電防止剤、安定剤（酸化防止剤、熱安定剤、光安定剤など）、難燃剤、粘度調整剤、増粘剤、消泡剤などを含んでいてもよい。これらの添加剤は、単独で又は二種以上組み合わせて使用できる。これらの添加剤の割合は、組成物全体に対して１０重量％以下（例えば０．１〜５重量％）程度である。これらの添加剤のうち、塗工性や前記乾燥塗膜の耐湿性を向上できる点から、本発明では、ケイ素含有ビニル重合体粒子は、界面活性剤（乳化剤）及び反応性界面活性剤（反応性乳化剤）を実質的に含まないのが好ましく、界面活性剤及び反応性界面活性剤を含まないのが特に好ましい。
【００７４】
［コーティング剤］
本発明のコーティング剤は、前記組成物と無機粒子とを含む。無機粒子としては、用途に応じて適宜選択でき、例えば、炭素材（カーボン）、金属単体、金属珪酸塩（珪酸カルシウム、珪酸アルミニウム、珪酸マグネシウム、アルミノ珪酸マグネシウムなど）、鉱物質（ゼオライト、ケイソウ土、焼成珪成土、タルク、カオリン、セリサイト、ベントナイト、スメクタイト、クレーなど）、金属炭酸塩（炭酸マグネシウム、重質炭酸カルシウム、軽質炭酸カルシウムなど）、金属酸化物（アルミナ、シリカ、酸化亜鉛、二酸化チタンなど）、金属水酸化物（水酸化アルミニウム、水酸化カルシウム、水酸化マグネシウムなど）、金属硫酸塩（硫酸カルシウム、硫酸バリウムなど）などで形成された粒子などが利用できる。
【００７５】
これらの無機粒子は、単独で又は二種以上組み合わせて使用できる。これらの無機粒子のうち、非水系二次電池用セパレータの耐熱層を形成する場合、アルミナ（酸化アルミニウム）やシリカ（二酸化ケイ素）などの金属酸化物粒子が汎用される。
【００７６】
無機粒子の形状は、特に限定されず、無定形状、繊維状、楕円体状、球状、平板状、粉粒状などであってもよく、通常、無定形状、粉粒状などである。
【００７７】
無機粒子の体積平均粒径（Ｄ５０）は２μｍ以下（例えば１ｎｍ〜２μｍ）程度の範囲から選択でき、例えば１〜１０００ｎｍ、好ましくは３〜５００ｎｍ、さらに好ましくは５〜１００ｎｍ程度である。無機粒子の粒径が大きすぎると、塗工性が低下する虞がある。
【００７８】
本発明のコーティング剤において、ケイ素含有ビニル重合体粒子の割合は、無機粒子１００重量部に対して、例えば１〜３０重量部、好ましくは５〜２５重量部、さらに好ましくは１０〜２０重量部程度である。ケイ素含有ビニル重合体粒子の割合が少なすぎると、乾燥塗膜の耐湿性が低下し易く、多すぎると、吸湿量が増加して乾燥塗膜の耐湿性が低下する虞がある。
【００７９】
カルボキシメチル基含有セルロースエーテル（特にＣＭＣ）又はその塩の割合は、無機粒子１００重量部に対して、例えば０．０５〜１０重量部、好ましくは０．１〜７重量部、さらに好ましくは１〜５重量部程度である。カルボキシメチル基含有セルロースエーテル（塩）の割合が少なすぎると、増粘分散効果が低下する虞があり、多すぎると、増粘し過ぎる虞がある。
【００８０】
［非水系二次電池用セパレータ］
本発明の非水系二次電池用セパレータは、前記コーティング剤で形成された耐熱層とポリオレフィンで形成された多孔質層とを含む。
【００８１】
耐熱層は、前記多孔質層の少なくとも一方の面に形成されていればよく、通常、慣用の塗工方法により、前記多孔質層の上に塗布した後、乾燥することにより製造される。塗工方法としては、例えば、例えば、ロールコーター、エアナイフコーター、ブレードコーター、ロッドコーター、リバースコーター、バーコーター、コンマコーター、ディップ・スクイズコーター、ダイコーター、グラビアコーター、マイクログラビアコーター、シルクスクリーンコーター法、ディップ法、スプレー法、スピナー法などが挙げられる。これらの方法のうち、ブレードコーター、バーコーター法やグラビアコーター法などが汎用される。
【００８２】
耐熱層の平均厚みは、例えば０．１〜５０μｍ、好ましくは０．５〜４０μｍ、さらに好ましくは１〜３０μｍ程度である。
【００８３】
前記多孔質層としては、ポリオレフィンで形成されていれば、特に限定されないが、非水系二次電池用セパレータとしては利用されている慣用の多孔質膜を利用でき、通常、ポリエチレンやポリプロピレンなどのポリＣ２−４オレフィン（特にポリエチレン）で形成された不織布や多孔質シートを利用できる。
【００８４】
多孔質層の空隙率は、例えば５〜８０体積％、好ましくは１０〜７０体積％、さらに好ましくは２０〜６０体積％程度である。
【００８５】
多孔質層の平均厚みは、例えば１〜１００μｍ、好ましくは５〜５０μｍ、さらに好ましくは１０〜３０μｍ程度である。
【実施例】
【００８６】
以下に、実施例に基づいて本発明をより詳細に説明するが、本発明はこれらの実施例によって限定されるものではない。
【００８７】
＜原料＞
以下の原料を使用した。
【００８８】
アルミナ粒子：住友化学（株）製「ＡＫＰ−３０００」、平均粒径０．５μｍ
増粘分散剤：ＣＭＣのＮａ塩（ダイセルファインケム（株）製「品番１２２０」）
ＭＭＡ：メタクリル酸メチル（三菱ガス化学（株）製）
ＢＡ：アクリル酸ｎ−ブチル（（株）日本触媒製）
ＨＥＭＡ：メタクリル酸ヒドロキシエチル（三菱ガス化学（株）製）
２−ＥＨＡ：アクリル酸２−エチルヘキシル（（株）日本触媒製）
ＡＡ：アクリル酸（（株）日本触媒製）
ＭＡＡ：メタクリル酸（三菱ガス化学（株）製）
シランカップリング剤：γ−メタクリロキシプロピルトリメトキシシラン（モメンティブ・パフォーマンス・マテリアルズ社製「Ａ−１７４」）
アニオン乳化剤：ポリオキシエチレン多環フェニルエーテル硫酸塩（日本乳化剤（株）製「ニューコール７０７−ＳＦ」）
反応性乳化剤：ポリエチレングリコールモノメタクリレート（日油（株）製「ブレンマーＰＥ−２００」）
ＤＥＡＥＭＡ：ジエチルアミノエチルメタクリレート（三菱ガス化学（株）製）
ＤＥＡＥＡ：ジエチルアミノエチルアクリレート（サートマー社製）。
【００８９】
＜エマルジョン中の樹脂の平均粒径＞
動的光散乱式粒度分析計（日機装（株）製「品番：ＵＰＡ−ＥＸ１５０」）を用いて、体積平均粒子径（Ｄ５０）を測定した。
【００９０】
＜アルミナペーストの製造＞
イオン交換水５８．８重量部に、増粘分散剤１．２重量部を添加し、ホモディスパー（特殊機化工業（株）製「２．５型」）を用いて、４０００ｒｐｍで３０分間撹拌して充分に溶解させた。続いて、アルミナ粒子４０重量部を添加し、同条件で２時間攪拌して耐熱層用塗工液（以下「アルミナペースト」と称する）を製造した。アルミナペーストにおける各成分は、以下の重量比となるように調整した。
【００９１】
アルミナ（乾燥品基準）：ＣＭＣ（乾燥品基準）：蒸留水＝４０．０：１．２：５８．８。
【００９２】
＜エマルジョン中の樹脂のゲル分率＞
ガラス板の上に乾燥後の膜厚が５０μｍとなるまでエマルジョンを塗布・乾燥した後、１２０℃×１０分加熱焼付けした。デシケータ内で放冷し、エマルジョン塗布前後のガラス板の重量差（０．１ｍｇまで精秤）から、ガラス板に塗布されたエマルジョン（乾燥後）の重量［Ｗ（ａ）ｇ］を測定した。次いで、このガラス板をアセトンに室温下２４時間浸漬した後に引き上げ、ドライヤ−で１０分乾燥した。デシケータ内で放冷し、ガラス板の重量［Ｗ（ｂ）ｇ］を測定し、以下の計算式に基づいて、ゲル分率を算出した。
【００９３】
ゲル分率＝［Ｗ（ａ）−Ｗ（ｂ）］／Ｗ（ａ）×１００。
【００９４】
＜エマルジョンの合成＞
［合成例１］
撹拌機、還流冷却器、滴下ロート、窒素導入管及び温度計を備えた２リットルの反応容器に、イソプロピルアルコール（以下「ＩＰＡ」と称する）２７５重量部を添加し、撹拌しながらアゾビスイソブチロニトリル（以下「ＡＩＢＮ」と称する）２重量部を添加して溶解し、８０℃に加温した。共重合成分として、メチルメタクリレート（ＭＭＡ）１６５重量部、ｎ−ブチルアクリレート（ＢＡ）１４０重量部、ジエチルアミノエチルメタクリレート（ＤＥＡＥＭＡ）３．５重量部、アクリル酸（ＡＡ）２１重量部、シランカップリング剤（Ａ−１７４）２１重量部を混合し、滴下ロートを用いて約４時間かけて反応容器に滴下した。滴下終了後、追加触媒としてＡＩＢＮ１．５重量部をＩＰＡ７１重量部に溶解して、反応容器に滴下し、さらに２時間反応を保持した。重合終了後、撹拌を続けながら、２５重量％アンモニア水２３重量部を反応容器に加え、イオン交換水１２６０重量部を約１時間かけて反応容器に滴下してエマルジョン化した。エマルジョン化後、ロータリーエバポレーターを用いてＩＰＡを蒸発させ、エマルジョンＥｍ１を得た。エマルジョンＥｍ１の固形分は３０重量％であった。エマルジョン合成時の反応性は良好「○」であった。エマルジョンの平均粒子径は６８ｎｍであった。エマルジョン中の樹脂のゲル分率は９９％以上であった。
【００９５】
［合成例２〜７］
原料を表１に示す原料に変更する以外は合成例１と同様にしてエマルジョンＥｍ２〜Ｅｍ７を合成した。
【００９６】
［合成例８］
撹拌機、温度計、滴下ロート、還流冷却器を備えた２リットルの反応容器に、イオン交換水３３４重量部と、アニオン乳化剤２．２重量部を仕込み、７５℃に昇温した。その後１０重量％過硫酸アンモニウム水溶液１１重量部を投入し、以下に示すモノマー乳化液を２時間かけて滴下した。
【００９７】
（モノマー乳化液）
アニオン乳化剤：１５重量部
ＭＭＡ（メタクリル酸メチル）：２３８重量部
ＢＡ（アクリル酸ブチル）：２３８重量部
ＡＡ（アクリル酸）：７重量部
イオン交換水：１４０重量部
滴下後、モノマー、乳化剤及び水の混合液を、高圧ホモジナイザーを用いて均一に乳化し、モノマー乳化液とした。滴下終了後７５℃に保持して１時間熟成反応を行い、６０℃に冷却した後、追加触媒として過硫酸アンモニウム０．２重量部を水２重量部に溶解した溶液を投入し、更に約１時間反応させ、エマルジョンＥｍ８を得た。このエマルジョンＥｍ８の固形分は５０重量％であった。
【００９８】
［合成例９］
原料を表１に示す原料に変更する以外は合成例８と同様にしてエマルジョンＥｍ９を合成した。
【００９９】
［合成例１０］
撹拌機、還流冷却器、滴下ロート、窒素導入管及び温度計を備えた２リットルの反応容器に、ＩＰＡ７０８重量部を入れ、撹拌しながらＡＩＢＮ」２重量部を添加して溶解し、８０℃に加温した。共重合成分として、メチルメタクリレート（ＭＭＡ）１５０重量部、ジエチルアミノエチルメタクリレート（ＤＥＡＥＭＡ）１１２重量部、アクリル酸（ＡＡ）３７重量部、反応性乳化剤７５重量部を混合し、滴下ロートを用いて約４時間かけて反応容器に滴下した。滴下終了後、追加触媒としてＡＩＢＮ１．５重量部をＩＰＡ１６２重量部に溶解して、反応容器に滴下し、さらに２時間反応を保持した。重合終了後、撹拌を続けながら、８８重量％蟻酸４重量部を反応容器に添加し、イオン交換水１７４７重量部を約１時間かけて反応容器に滴下してエマルジョン化した。エマルジョン化後、ロータリーエバポレーターを用いてＩＰＡを蒸発させ、エマルジョンＥｍ１０を得た。このエマルジョンＥｍ１０の固形分は２３重量％であった。
【０１００】
合成例の結果を表１に示す。
【０１０１】
【表１】
2016216550.tif 000002
【０１０２】
＜実施例１〜１１及び比較例１〜４＞
［耐熱層用ペーストの作製］
アルミナペーストと合成例で得られた各エマルジョンとを表２に示す割合で混合して、耐熱層用ペーストを作製し、以下の試験に供した。なお、表２の固形分比は重量比であり、エマルジョン中の樹脂とＣＭＣとの比率も示した。また、比較例１では、アルミナペーストをそのまま耐熱層用ペーストとして評価した（ブランク）。また、耐湿性試験では、耐湿性試験において、耐湿性Ａでは、製造直後のエマルジョンとアルミナペーストとを混合し、耐湿性Ｂでは、製造後４０℃で１週間静置したエマルジョンとアルミナペーストとを混合して評価した。
【０１０３】
［塗工性試験］
ポリエチレン樹脂製多孔質フィルム（膜厚２０μｍ、空孔率５０％、透気度３００秒／１００ｃｃ）又はガラス板を、得られた耐熱層用ペーストに１〜２秒浸漬後、引き上げ、液はじきの有無を目視で確認して、以下の基準で塗工性を評価した。
【０１０４】
○：多孔質フィルム及びガラス板ともに液はじきがなく、塗工性良好
×：多孔質フィルム及びガラス板ともに液はじきが有り、塗工性不良。
【０１０５】
［乾燥塗膜の耐湿性試験］
１）秤量瓶（内径４８ｍｍ，高さ４８ｍｍ，容量７０ｍＬ）を１５０℃×１．５時間乾燥し、デシケーター中で放冷した。
２）秤量瓶の風袋を精密天秤にて０．１ｍｇまで計量した（Ｗ０）。
３）秤量瓶に前記耐熱層用ペーストを約１２ｇ秤量した。
４）液状でなくなるまで秤量瓶を熱風乾燥機にて８０℃×１〜２時間乾燥した。
５）その後秤量瓶を１５０℃×１．５時間乾燥させた。
６）秤量瓶をデシケーター中にて放冷し、精密天秤にて重量を測定した（Ｗ１）。
７）秤量瓶を恒温恒湿槽にて温度２５℃・湿度７５％で静置した。
８）２４時間後、秤量瓶の重量を測定した（Ｗ２）。
９）以下の計算式により吸湿量（％）を求めた。
吸湿量（％）＝（Ｗ２−Ｗ１）／（Ｗ１−Ｗ０）×１００
得られた吸湿量に応じて以下の基準で耐湿性を評価した。
【０１０６】
○：吸湿量０．３５％以下であり、耐湿性良好
△：吸湿量０．３５％を超えるが０．４０％以下であり、耐湿性やや良好
×：吸湿量０．４５を超え、耐湿性不良。
【０１０７】
実施例及び比較例の評価結果を表２に示す。なお、表２中の耐湿性の吸湿量（％）は、２４時間後の吸湿量である。
【０１０８】
【表２】
2016216550.tif 000003
【０１０９】
実施例では、塗工性、耐湿性ともに優れているのに対して、比較例１〜３では、塗工性、耐湿性にともに低かった。さらに、比較例４では、アルミナペーストとエマルジョンとを混合すると、凝集した。
【産業上の利用可能性】
【０１１０】
本発明の組成物は、無機粒子を増粘分散させるために利用できる。特に、無機粒子を増粘分散させたコーティング剤は、例えば、電池（リチウム電池、リチウム二次電池、燃料電池、アルカリ二次電池、ニッケル水素二次電池、ニッケル−カドミウム電池、鉛蓄電池など）、コンデンサ、キャパシタなどの蓄電素子のセパレータの耐熱層に利用でき、リチウム二次電池などの非水系二次電池用セパレータの耐熱層に好適に利用できる。